La présente invention se rapporte à un fil, et elle concerne, plus particulierement, un nouveau fil comprenant des fibres discontinues. On peut diviser les fils textiles en deux catégories, les fils à filaments continus et les filés à fibres discontinues. A l'exception notable de la soie, les fils à fibres naturelles sont nécessairement filés à partir de fibres discontinues. De plus, on utilise ormalement des fibres acryliques et modacryliques sous forme discontinue, on les carde et on les file par des procédés classiques, et les fils obtenus ressemblent à des fils correspondants fabriqués de façon analogue à partir de fibres naturelles telles que du coton ou de la laine. les avantages des fibres discontinues, y compris la chaleur et le toucher, sont ainsi obtenus, mais il est souvent désirable d'obtenir des effets originaux ou "de fantaisie'l. On a trouvé à présent un procédé pour fabriquer un nouveau filé à fibres discontinues ayant la possibilité d'âtre texturé, par des procédés applicables à des fils à filaments continus synthétiques thermodurcissables, par exemple en-nylon et en polyester, pour produire un fil "fantaisie". l'invention a pour objet un fil pouvant être texturé et consistant en un fil à filaments continus synthétiques fixable par la chaleur enveloppant une amas de filé à fibres discontinues. L'invention a également pour objet un fil texturé fabriqué en texturant le fil enveloppé ci-dessus. le filé à fibres discontinues comprend, de préférence, une fibre acrylique ou modacrylique, c'est-à-dire une fibre comprenant de l'acrylonitrile polymérisé. Normalement, l'acrylonitrile est copolymérisé avec un autre monomère comme, par exemple, l'acétate de vinyle ou la vinylpyridine, de sorte que la fibre résultante peut être teinte facilement. Drautres monomères comme, par exemple, lracrylate de méthyle, le chlorure de vinyle ou le bromure de vinyle peuvent être présents, si on le désire. lorsque le poids total de ces monomères copolymérisés est inférieur à 15% du poids total, la fibre est conforme à la définition normalement acceptée d'une fibre "acrylique", c'est-à-dire que la proportion dtacrylonitrile polymérisé est d'au moins 85% en poids. Les fibres modacryliques comprennent moins de 85% en poids d'acrylonitrile polymérisé, mais elles ne comprennent pas les fibres où l'acrylonitrile n'est pas le constituant polymérisé principal. Parmi d'autres fibres discontinues que l'on peut utili- ser, il y a lieu de citer -le coton, la laine et la viscose, par exemple. On file les fibres discontinues en filé par des techniques ordinaires de filature desdites fibres. Ainsi, on peut carder des fibres- discontinues sous forme de balles et les condenser en ruban que lton file alors, ou bien l1on peut produire le ruban directement à partir d'une mèche de filaments continus au moyen d'un convertisseur, par exemple de type "Turbo" ou "Pacifîc". On a obtenu d'excellents résultats en effectuant la filature sur le système de filature pour laine peignée, mais l'on peut utiliser aussi un système pour coton, un système pour laine ou un système "Mackie" si on le désire. Des procédés de filature plus récents comprenant la filature sans torsion "Repco" et la filature "Open end" ou "Break" peuvent être utilisés.On préfère en général un compte de fils de 190 à 2200 dTex pour le composant de fibres discontinues filées. Le composant fixable par la chaleur du fil est, de preférence, un nylon (polyamide) ou un polyester. Comme exemples de nylons préférés, il y a lieu de citer le nylon 6,6 (polyhexaméthylène-adipamide) et le nylon 6 (polycaprolactame). Le polyester préféré est le téréphtalate de polyéthylène. On utilise le composant fixable par la chaleur sous la forme de filament continu et on l'étire normalement avant utilisation. On préfère un compte de fils de 12 à 110 dTex pour ce composant du fil et, bien que l'on puisse utiliser un monofilament si on le désire, on préfère en utiliser un qui soit à filaments multiples. On préfère normalement de 3 à 34, de préférence de 3 à il filaments. On peut effectuer ltopération d'enveloppement en faisant passer le fil à fibres discontinues à travers une broche creuse portant une bobine du fil fixable par la chaleur. De préférence, la broche fait partie d'un métier continu à retordre au défilé et, lorsqu'on fait tourner la bobine tandis que le fil à fibres discontinues est tiré à travers la broche creuse, l'effet est d'enrouler le fil fixable par la chaleur autour du fil à fibres discontinues. De préférence, pour obtenir un fil équilibré, on répète l'opération d'enveloppement, normalement au cours de la meme opération, en utilisant une bobine tournant en sens opposé. Ainsi, on peut placer les deux broches creuses l'une au-dessus de l'autre, le filé à fibres discontinues passant à travers les deux et les broches tournant en sens opposés. On peut effectuer l'enveloppement au moyen d'un métier à ailettes ou à curseur ou bien d'un métier plus moderne fonctionnant à haute vitesse et se basant sur la traction de l'air s' exerçant sur le fil fixable par la chaleur. On texture le fil enveloppé. On peut utiliser toute une variété de procédés, mais les procédés préférés sont ceux qui s'appliquent à des fils relativement grossiers, au contraire de ceux utilisés pour la fabrication de bas pour dames, par exemple. Parmi les procédés préférés, il y a lieu de citer le procédé tricotage-détricotage, le frisage dans une boite à friser et le passage dufil entre des roues dentées qui engrènent. Les procédés de tricotage-détricotage (où l'on tricote le fil en un tissu, on le fixe par la chaleur et on le détricote)ont l'davantage que l'on peut combiner le fixage par la chaleur du tissu frisé tricoté avec une opération de teinture. On ne préfère pas, en général, des procédés de fausse torsion, sauf dans les cas où le fil a un bas compte de fils en dTex. On peut teindre la fibre, sous la forme de ses composants séparés avant l'opération d'enveloppement, ou après texturation ou bien (comme on l'a expliqué plus haut) en tant que partie de l'opération de texturation. On peut ainsi obtenir toute une gamme d'effets visuels. Par ailleurs, lorsque la teinture a lieu après l'opération d'enveloppement, on peut teindre les deux types de fibre en une nuance uniforme ou bien en des nuances différentes, ou bien l'on peut teindre l'un des composants alors que l'autre reste non teint. Ainsi, par exemple, on peut traiter un fil enveloppé comprenant des composants acryliques et de nylon 6,6 par un colorant basique, de façon que les fibres acryliques soient teintes et que les filaments de nylon ne le soient pas. le fil texturé a la configuration d'une série de boucles tricotées et on peut l'utiliser dans des tissus tricotés, tissés ou Kacher, par exemple. On peut utiliser ces tissus dans des vêtements ou des tissus dtameublement, où il faut des effets superficiels intéressants. L'invention est illustrée par les exemples non limitatifs qui suivent. Exemple 1. Cet exemple décrit un fil selon l'invention et sa transformation en fil texturé selon l'invention. On file d'abord wl fil de numéro laine peignée 1/12 à partir de fibres discontinues acryliques brillantes de 5 deniers ayant une longueur de fibres moyenne de 10 cm, et on 11 enveloppe d'un fil de-nylon à filaments continus de 22 dTex comprenant 7 filaments, en utilisant un métier continu à retordre au défilé à broche creuse du type normalement utilisé pour recouvrir desfils élastomères. Au cours d'un seul passage par métier, le filde fibres discontinus subit deux opérations d'enveloppement, chacune de 3,2 tours par centimètre, mais l'une dans le sens S et l'autre dans le sens Z. On texture le fil enveloppé en le tricotant en un tissu tubulaire ordinaire au moyen d'un métier à tricoter à chute unique de 10 cm de diamètre à 200 aiguilles, la longueur de maille étant de 0,67 mm, on le fixe par la chaleur par-teinture à 1100C, puis on détricote le tissu teint, on le traite par un apprêt à base de cire, et on l'enroule sur un canne. On effectue les trois derniers stades en une seule opération. Il s'avère que le fil obtenu conserve le frisage communiqué par l'opération de tricotage et peut etre tricoté ou tissé en des tissus présentant des effets de surface intéressants. Par exemple, on effectue, trois opérations de tricotage différentes : a) Métier à fonture rectiligne à 4 aiguilles/cm de largeur de tissu. Fil tricoté sous la forme d'un seul bout. b) Métier à fonture rectiligne à 2 algullles/cmde largeur de tissu. Deux bouts tricotés en un seul. c) Tricoteuse de chaussettes à 96 aiguilles de 11,5 cm de diamètre. On utilise le fil sous la forme d'un seul bout appliqué sur du nylon texturé à fausse torsion à 2 bouts de fil repliés, chacun de 2 dTex et comportant 34 filaments. Les tissus a) et b) conviennent pour fabriquer de la bonneterie pour hommes et pour femmes, par exemple des chandails ou des vestes tricotées. le produit c) convient pour des chaussettes pour hommes et enfants. Dans tous les cas, les tissus ont des effets de surface intéressants. xemle 2.- Cet exemple décrit un fil selon llinvention et sa transformation par une technique de fausse torsion en un fil texturé selon l'invention. On enveloppe un fil à fibres acryliques régulières teintes de numéro laine peignée 1/45 d'un fil de nylon à filaments continus à 7 filaments de 22 dTex, à raison de 3,2 tours par centimètre de torsion S et Z, comme on l'a décrit dans l'exemple 1. On texturise le fil enveloppé par fausse torsion en utilisant un metier tAROT FTF48Q" dans les conditions suivantes 166.600 tours à la minute 17,2 tours par centimètre, O , alimentation d'entrée, 2250C température de chauffage, + 6 % alimentation de reprise. On tricote le fil texturé obtenu sur un métier à jersey unique à 11,2 aiguilles/cm de largeur de tissu, et l'on fait subir un décreusage et un gonflement au tissu et on l'étend. Il convient pour être utilisé dans des chemises de détente, pour sports ou celles dénommées "tee-shirts" . Exemple 3. Cet exemple décrit d'autres fils selon l'invention, leur transformation en fils texturés également selon l'invention et le tricotage des fils texturés en une variété de tissus. Au moyen de l'appareil décrit dans l'exemple 1, on enveloppe un fil acrylique régulier teint, à numéro de laine peignée 1/33 de 2 tours par centimètre S et Z, de fil de nylon à 7 filaments de 22 dTex. On enveloppe un second échantillon du fil acrylique de 3,2 tours par centimètre S et Z du fil de nylon à 7 filaments de 22 dTex, et lton fait subir alors aux deux fils enveloppés une texturation à fausse torsion au moyen d'un métier "ARCT F?F480" en appliquant les conditions suivantes 166.600 tours par minute, 14 tours par centimètre, O Ko alimentation d'entrée, 2700C température de chauffage, + 6 50 alimentation de reprise. On tricote le fil texturé obtenu de la façon suivante a) Métier à jersey double à 7,2 aiguilles/cm de largeur de tissu tissu croisé b) Métier à jersey double à 7,2 aiguilles/cm de largeur de tissu tissu piqué c) Métier à jersey unique à 7,2 aiguilles/cm de largeur de tissu tissu uni d) Tricoteuse de chaussettes à 168 aiguilles tricot uni On fait subir un décreusage et un gonflement aux tissus a), b) et c) et on les étire sur rame ; on fait subir un décreusage et un gonflement au tissu d) et on le raidit. Les tissus obtenus sont utiles pour les utilisations finales suivantes a) Dessus étirables secondaires pour meubles, b) Collants étirables en tissu à carreaux, maillots, c) Chemises de détente, d) Chaussettes pour hommes. 1EVENDICATI ON 1, Fil pouvant être texturé, caractérisé en ce qu'il comprend un fil à filaments continus synthétiques fixable par la chaleur enveloppant une ame de fil à fibres discontinues. 2. Fil texturé, caractérisé en ce qu'il a été produit par texturation d'un fil enveloppé selon la revendication 1. 3. Fil texturé selon la revendication 2, caractérisé en ce que l'on effectue la texturation par un procédé de texturation par tricotage-détricotage, bolte à friser ou roues dentées qui engrènent. 4. Fil selon l'une quelconque des revendications 1 à 3, caractérisé en ce que le filé à fibres discontinues comprend une fibre acrylique ou modacrylique. 5. Fil selon l'une quelconque des revendications 1 à 4, caractérisé en ce que le composant fixable par la chaleur est un nylon ou un polyester. 6. Fil selon l'une quelconque des revendications 1 à 5, caractérisé en ce que le composant fixable par la chaleur comporte de 3 à il filaments 7. Fil selon l'une quelconque des revendications 1 à 6, caractérisé en ce que l'opération-d'enveloppement a été répétée dans le sens opposé, de façon à produire un fil équilibré. 8. Tissu, caractérisé en ce qu'il est fabriqué à partir dtun fil selon l'une quelconque des revendications I à 7.